ПОЛИУРЕТАНОВЫЕ ПОКРЫТИЯ, ХАРАКТЕРИЗУЮЩИЕСЯ УЛУЧШЕННОЙ МЕЖСЛОЕВОЙ АДГЕЗИЕЙ

1. Композиция полиуретанового покрытия, содержащая:
a) изоцианатный компонент, содержащий алифатический изоцианат и ароматический изоцианат, и
b) полиольный компонент, содержащий акриловый полиол и полиэфирполиол на основе сложного эфира.
2. Композиция покрытия по п.1, в которой ароматический изоцианат включает полимерный метилендифенилдиизоцианат, а алифатический изоцианат включает полимерный гексаметилендиизоцианат.
3. Композиция покрытия по п.1, в которой ароматический изоцианат составляет от 1 до 30 мас.% от совокупной массы твердого вещества изоцианатного отверждающего агента.
4. Композиция покрытия по п.1, в которой алифатический изоцианат составляет от 70 до 99 мас.% от совокупной массы твердого вещества изоцианатного отверждающего агента.
5. Композиция покрытия по п.1, в которой акриловый полиол включает смесь жесткого акрилового полиола и мягкого акрилового полиола.
6. Композиция покрытия по п.5, в которой жесткий акриловый полиол составляет от 40 до 80 мас.% от совокупной массы твердого вещества полиола, использующегося в полиольном компоненте.
7. Композиция покрытия по п.5, в которой мягкий акриловый полиол составляет от 10 до 40 мас.% от совокупной массы твердого вещества полиола, использующегося в полиольном компоненте.
8. Композиция покрытия по п.5, в которой полиэфирполиол на основе сложного эфира составляет от 10 до 20 мас.% от совокупной массы твердого вещества полиола, использующегося в полиольном компоненте.
9. Композиция покрытия по п.1, которая дополнительно содержит аминовый катализатор и/или катализатор в виде соединения металла.
10. Композиция покрытия по п.9, в которой катализатор составляет от 0,005 до 0,25 мас.% от совокупной массы твердого вещества композиции покрытия.
11. Композиция покрытия по п.1, которая дополнительно содержит растворитель.
12. Композиция покрытия по п.11, в которой растворитель составляет от 30 до 60 мас.% от совокупной массы композиции покрытия.
13. Способ обработки поверхности, подвергшейся старению, включающий: нанесение, по меньшей мере, на часть поверхности, подвергшейся старению, композиции полиуретанового покрытия по п.1; нанесение, по меньшей мере, на часть полиуретанового покрытия слоя второго покрытия; и отверждение второго покрытия.
14. Способ по п.13, в котором поверхность, подвергшаяся старению, включает подвергшееся старению полиуретановое покрытие.
15. Способ по п.13, в котором нанесение композиции полиуретанового покрытия на поверхность, подвергшуюся старению, осуществляют без предварительной обработки поверхности, подвергшейся старению, механической пескоструйной обработкой или смыванием растворителем.
16. Способ по п.13, в котором толщина сухой пленки композиции полиуретанового покрытия находится в диапазоне от 0,05 мила до 1 мила.
17. Способ по п.13, в котором поверхность, подвергнутая повторной чистовой отделке, представляет собой поверхность, удовлетворяющую испытаниям с вращающейся фермой в соответствии с техническими условиями BMS 10-11.
18. Способ по п.13, в котором перед нанесением слоя второго покрытия композицию полиуретанового покрытия высушивают.